ЭЛАСТИЧНЫЕ ТЕРМООТВЕРЖДАЮЩИЕСЯ ПЕНОПЛАСТЫ С ОТКРЫТЫМИ ПОРАМИ И ВСПЕНИВАЮЩИЕ СРЕДСТВА И СПОСОБЫ ИХ ПОЛУЧЕНИЯ

1. Способ получения эластичного полиуретанового формованного пенопласта с открытыми порами, имеющего целевое IFD при 65%, предусматривающий:
(a) обеспечение вспениваемого, термоотверждающегося состава, способного образовывать эластичный полиуретановый пенопласт с открытыми порами, причем указанный состав содержит: (i) один или несколько полиольных компонентов; (ii) один или несколько изоцианатных компонентов и (iii) вспенивающее средство, содержащее воду, и по меньшей мере одно физическое вспенивающее средство, причем указанное физическое вспенивающее средство присутствует в количестве, эффективном для снижения плотности свободной пены пенопласта по меньшей мере приблизительно на 5% относительно такого же пенопласта, полученного без физического вспенивающего средства;
(b) формование указанного вспениваемого состава с получением формованного пенопласта и
(c) перед указанной стадией формования и/или одновременно с ней обеспечение того, что IFD при 65% указанного формованного пенопласта не больше чем на 15% меньше, чем целевое IFD при 65%, путем проведения одной или нескольких следующих стадий:
(1) включение в указанный вспениваемый состав модификатора полимера в количестве, эффективном для увеличения IFD при 65% указанного формованного пенопласта;
(2) проведение указанной стадии формования путем избыточного заполнения указанной формы в количестве, эффективном для увеличения IFD при 65% указанного формованного пенопласта;
(3) повышение индекса указанного вспениваемого состава на величину, эффективную для увеличения IFD при 65% указанного формованного пенопласта; и
(4) включение в указанный вспениваемый состав такого количества полимерного полиола, чтобы увеличить IFD при 65% указанного формованного пенопласта.
2. Способ по п. 1, в котором указанная стадия (с) предусматривает включение в указанный вспениваемый состав модификатора полимера в количестве, эффективном для увеличения IFD при 65% указанного формованного пенопласта.
3. Способ по п. 1, в котором указанная стадия (с) предусматривает проведение указанной стадии формования путем избыточного заполнения указанной формы в количестве, эффективном для увеличения IFD при 65% указанного формованного пенопласта.
4. Способ по п. 1, в котором указанная стадия (с) предусматривает повышение индекса указанного вспениваемого состава на величину, эффективную для увеличения IFD при 65% указанного формованного пенопласта.
5. Способ по п. 1, в котором указанная стадия (с) предусматривает включение в указанный вспениваемый состав такого количества полимерного полиола, чтобы увеличить IFD при 65% указанного формованного пенопласта.
6. Способ получения эластичного полиуретанового пенопласта с открытыми порами, предусматривающий:
(a) обеспечение вспениваемого, термоотверждающегося состава, способного образовывать эластичный полиуретановый пенопласт с открытыми порами, причем указанный состав содержит: (i) один или несколько полиольных компонентов; (ii) один или несколько изоцианатных компонентов и (iii) вспенивающее средство, содержащее воду, и по меньшей мере одно физическое вспенивающее средство, выбранное из группы, состоящей из транс-1-хлор-3,3,3-трифторпропена (HFCO-1233zd(E)), 1,1,1,3,3-пентафторпропана (HFC-245fa); 1,1,1,3,3-пентафторбутана (365mfc), смесей, состоящих по существу из по меньшей мере приблизительно 80% HFC-365mfc и 1,1,1,2,3,3,3-гептафторпропана (227еа), и комбинаций любых двух или более из них; и
(b) получение из указанного вспениваемого состава эластичного полиуретанового пенопласта с открытыми порами, содержащего матрицу, содержащую указанный термоотверждающийся полимер и множество открытых пор в указанной матрице, причем указанный пенопласт характеризуется плотностью свободной пены, которая по меньшей мере приблизительно на 5% меньше, чем плотность свободной пены пенопласта, полученного из того же указанного состава, но в отсутствие указанного физического вспенивающего средства, и характеризуется IFD при 65% не более чем на 20% меньше,
чем IFD при 65% того же указанного пенопласта, но без указанного физического вспенивающего средства.
7. Способ по п. 6, в котором указанная стадия получения предусматривает формование указанного вспениваемого состава.
8. Способ по п. 6, в котором указанная стадия получения предусматривает получение плиты из указанного вспениваемого состава.
9. Подушка для автомобильного сиденья, содержащая пенопласт, полученный согласно способу по п. 7.
10. Вспениваемый состав для получения эластичного полиуретанового пенопласта с открытыми порами, содержащий:
(a) один или несколько полиольных компонентов;
(b) один или несколько изоцианатных компонентов;
(c) вспенивающее средство, содержащее воду, и по меньшей мере одно физическое вспенивающее средство, выбранное из группы, состоящей из транс-1-хлор-3,3,3-трифторпропена (HFCO-1233zd(E)), 1,1,1,3,3-пентафторпропана (HFC-245fa); 1,1,1,3,3-пентафторбутана (365mfc), смесей, состоящих главным образом из по меньшей мере приблизительно 80% HFC-365mfc и 1,1,1,2,3,3,3-гептафторпропана (227еа), и комбинаций любых двух или более из них; и
(d) модификатор пенопласта, выбранный из диолов, триолов и глицеринов.
11. Способ получения эластичного вязкоупругого пенопласта с открытыми порами, предусматривающий:
(а) обеспечение вспениваемого, термоотверждающегося состава, способного образовывать вязкоупругий эластичный пенопласт с открытыми порами, причем указанный состав содержит (i) один или несколько компонентов, способных образовывать термоотверждающуюся вязкоупругую матрицу; и (ii) вспенивающее средство для образования открытых пор в указанной вязкоупругой матрице, причем указанное вспенивающее средство содержит по меньшей мере одно химическое вспенивающее средство и по меньшей мере одно физическое вспенивающее средство, выбранное из группы, состоящей из транс-1-хлор-3,3,3-трифторпропена (HFCO-1233zd(E)), 1,1,1,3,3-пентафторпропана (HFC-245fa); 1,1,1,3,3-пентафторбутана (365mfc), смесей, состоящих
главным образом из по меньшей мере приблизительно 80% HFC-365mfc и 1,1,1,2,3,3,3-гептафторпропана (227еа), и комбинаций любых двух или более из них; и
(b) получение из указанного вспениваемого состава эластичного вязкоупругого пенопласта, содержащего матрицу, содержащую указанный термоотверждающийся полимер и множество открытых пор в указанной матрице, причем указанный пенопласт характеризуется плотностью не более чем приблизительно 6 фунтов на куб. фут.
12. Способ по п. 11, в котором указанный вспениваемый состав содержит MDI.
13. Способ по п. 11, в котором указанный вспениваемый состав содержит TDI.
14. Способ по п. 11, в котором указанное вспенивающее средство содержит от приблизительно 70 до приблизительно 99 мольн. % воды и от приблизительно 1 до приблизительно 30 мольн. % указанного физического совместно действующего вспенивающего средства.
15. Способ по п. 11, в котором указанный пенопласт характеризуется плотностью не более чем приблизительно 4 фунта на куб. фут, причем указанная плотность указанного пенопласта по меньшей мере приблизительно на 8 отн. % меньше, чем плотность указанного пенопласта, полученного при помощи того же способа, но без указанного совместно действующего вспенивающего средства.
16. Способ по п. 11, в котором указанный вспениваемый состав дополнительно содержит по меньшей мере одну добавку, выбранную из группы, состоящей из 1,4-бутандиола, глицерина, полиэфирного триола и их комбинаций.